СПОСОБ ИЗГОТОВЛЕНИЯ И ОБРАБОТКИ ПРЕФОРМЫ, ПРЕФОРМА И ОПТИЧЕСКОЕ ВОЛОКНО

1. Способ изготовления и обработки преформы (1p, 1s), включающий;
предварительную технологическую стадию, на которой порошок (5a, 5b) диоксида кремния подается во внутреннее пространство (110) кварцевой трубки (11), имеющей открытый верхний конец и закрытый нижний конец (111), для получения необработанной преформы (1p, 1s), и
завершающую технологическую стадию, на которой внутреннее пространство (110) кварцевой трубки (11) закрывают, создают в нем разрежение и необработанную преформу (1p, 1s) нагревают до конечной температуры для сплавления кварцевой трубки (11) и порошка (5b) диоксида кремния, отличающийся тем, что
на предварительной технологической стадии порошок (5a, 5b) диоксида кремния, подаваемый во внутреннее пространство (110), подвергают термической обработке при промежуточной температуре, которая находится ниже точки плавления порошка (5a, 5b) диоксида кремния.
2. Способ по п.1, включающий перемещение вместе с уровнем порошка (5a, 5b) диоксида кремния в кварцевой трубке 11 на предварительной технологической стадии печи (23), которая нагревает кварцевую трубку (11) и порошок (5a, 5b) диоксида кремния в зоне этого уровня.
3. Способ по п.1 или 2, включающий задание промежуточной температуры в диапазоне от примерно 576°C до примерно 1470°C.
4. Способ по п.1 или 2, включающий вращение кварцевой трубки (11) в процессе ее заполнения порошком со скоростью от примерно 50 об/мин до примерно 120 об/мин.
5. Способ по одному из п.1 или 2, включающий охлаждение и извлечение необработанной преформы (1p, 1s) после завершения предварительной стадии процесса и установку необработанной преформы (1p, 1s) на том же самом или другом производственном участке для осуществления завершающей технологической стадии.
6. Способ по одному из п.1 или 2, включающий начало завершающей технологической стадии после завершения предварительной стадии и до охлаждения необработанной преформы (1p, 1s).
7. Способ по одному из п.1 или 2, включающий введение первичной преформы или кварцевой заготовки в кварцевую трубку (11) и подачу порошка (5а) диоксида кремния на предварительной технологической стадии во внутреннее пространство (110) кварцевой трубки (11) для получения необработанной преформы (1s).
8. Способ по одному из п.1 или 2, включающий введение вспомогательных кварцевых трубок или вспомогательных извлекаемых стержней, располагаемых по меньшей мере в форме упорядоченной двухмерной структуры, в кварцевую трубку (11) для получения необработанной преформы (1s), которая предназначена для изготовления фотонно-кристаллических волокон (8).
9. Способ по одному из п.1 или 2, включающий использование в качестве порошка (5a) диоксида кремния порошка альфа-кварца, который под действием промежуточной температуры преобразуется в бета-кварц (5b), или в бета-тридимит (5b), или в бета-кристобалит (5b).
10. Способ по одному из п.1 или 2, включающий охлаждение и извлечение обработанной вторичной преформы (1s) после окончания технологической завершающей стадии и повторную установку обработанной вторичной преформы (1s) на том же самом или другом производственном участке для вытягивания оптического волокна (8) из вторичной преформы (1s).
11. Способ по одному из п.1 или 2, включающий вытягивание оптического волокна из вторичной преформы (1s) одновременно с процессом сплавления кварцевой трубки (11) и порошка (5b) диоксида кремния.
12. Преформа, изготовленная в соответствии со способом по одному из пп.1-11, которая выполнена как первичная преформа (1p) или вторичная преформа (1s).
13. Оптическое волокно, изготовленное в соответствии со способом по п.10 или 11.